(57)【要約】      （修正有）【課題】シート材を構成する材料が、無機顔料と結合剤により構成されているために、その構造から、光の透過性変化から得られる画像、描線の濃度が小さいという問題を解決し、消去しやすく、毛筆描線も書け、カスも出ず、重量が軽く、屈折性も付与することができる筆記板を提供することを目的とする。【解決手段】少なくとも樹脂製多孔質シート層と不透明かつ有色の層とを貼り合わせてなり、水または有機溶剤を含む透明インキで樹脂製多孔質シート層面に筆記することにより、多孔質シートに透明インキを含浸させて多孔質シートの光透過率を上げることで、筆記した描線の部分を通して下地の不透明かつ有色の層の色を視認可能とした筆記板において、該樹脂製多孔質シート層が、流路径の関係がｒ１＞ｒ２である平均流路径ｒ１の面と、平均流路径ｒ２の面からなり、平均流路ｒ２の面を不透明かつ有色の層に向けて貼り合わせることで解決した。【選択図】図１
2006272831.tif 000002
【特許請求の範囲】
【請求項１】
少なくとも樹脂製多孔質シート層と不透明かつ有色の層とを貼り合わせてなり、水または有機溶剤を含む透明インキで樹脂製多孔質シート層面に筆記することにより、多孔質シートに透明インキを含浸させて多孔質シートの光透過率を上げることで、筆記した描線の部分を通して下地の不透明かつ有色の層の色を視認可能とした筆記板において、該樹脂製多孔質シート層が平均流路径ｒ１の面と、平均流路径ｒ２の面からなり、流路径の関係がｒ１＞ｒ２であり、平均流路ｒ２の面を不透明かつ有色の層に向けて貼り合わせてなることを特徴とする筆記板。
【請求項２】
樹脂製多孔質シート層が、平均流路径ｒ１と平均流路径ｒ２の２枚の樹脂製多孔質シートからなる請求項１に記載の筆記板。
【請求項３】
樹脂製多孔質シート層が、シートの厚み方向の平均流路径がｒ１からｒ２へと連続的に変化する１枚の樹脂製多孔質シートである請求項１に記載の筆記板。
【請求項４】
樹脂製多孔質シート層の材質の屈折率が１．２〜１．８である請求項１〜３に記載の筆記板。
【請求項５】
樹脂製多孔質シート層の気孔率が４０％以上である請求項１〜４に記載の筆記板。
【発明の詳細な説明】
【技術分野】
【０００１】
本発明は、筆記板に関し、特に水または有機溶剤を含む透明インキで筆記することにより、筆記板表面に文字が現れ、乾燥とともに文字が消失する筆記板、に関する。
【背景技術】
【０００２】
従来、筆記板としては、チョークで筆記する黒板や、インキを収納した筆記具で筆記するホワイトボードなどがある。また、磁性体をボード内に含ませて、筆記板表面を磁気ペンでなぞって筆記するボード等もある。
しかしながら、これらの筆記板は、消去し難かったり、重量が大きかったり、消しカスが出たり、描線の濃度が小さかったり、毛筆描線が書けないなどの欠点があった。
また、水で濡らすと透過性が変化して貼り合わせた着色台紙の画像が浮き出る水像シートが提案されている（例えば、特許文献１参照）。
また、非粘着層側側面に低屈折率顔料をバインダー樹脂に分散状態に固着させた、非吸水状態では不透明であるが、吸水状態で透明化する多孔質層を設けたシート材の、背面に粘着層を設けた水変色性粘着シートも提案されている（例えば、特許文献２参照）。
【０００３】
特許文献１は、屈折率が１．７以下の白色顔料を主体として含む吸水性の塗布層が、透明なフィルムの片側表面に形成された不透明なフィルムと、着色された面に画像を有する台紙とを貼り合わせ、さらに前記塗布層に表面画像を設けてなる水像シートであるが、シートは、透明なフィルムの片側表面に白色顔料を主体として含む吸水性の塗布層を形成したものであり、その構造上、光の透過性変化から得られる透視される画像の濃度が小さいという欠点があった。
また、特許文献２は、常態では潜像状態にある像を、水を媒体として顕出させて視覚判別させる水変色性粘着シートに関するものであるが、そのシートの構造は、片側に粘着層を設けたシート材の非粘着層側の表面に、低屈折率顔料をバインダー樹脂により分散状態にて固着させた、非吸水状態では不透明であるが、吸水状態で透明化する多孔質層を配設したもので、シート材表面と多孔質層との間に着色層が設けられていること、多孔質層の一部に内在し、共存状態で撥水性樹脂層が配設されてなり、該撥水性樹脂層上に着色層が設けられていることを要件としている。
しかしながら、このシートの構造もシート材の表面に低屈折率顔料をバインダー樹脂に分散固着させたものであるために、特許文献１と同様の欠点がある。
【特許文献１】特公平５−１５３８９号（特許請求の範囲等）
【特許文献２】特開２００２−１２９１１７号（特許請求の範囲等）
【発明の開示】
【発明が解決しようとする課題】
【０００４】
本発明は、シート材を構成する材料が、樹脂製多孔質シートにより構成されているために、その構造から、光の透過性変化から得られる画像、描線の濃度が小さいという問題を解決し、消去しやすく、毛筆描線も書け、カスも出ず、重量が軽く、屈折性も付与することができる筆記板を提供することを目的とする。
【課題を解決するための手段】
【０００５】
本発明者らは、上記課題等に鑑み、これを解決しようとするものであり、樹脂製多孔質シート層の平均流路径を大小に変化させ、平均流路径の小さい方の面を不透明かつ有色の層に向けて貼り合わせることによって、本発明を完成するに至ったものである。
すなわち、本発明のインキ組成物は、以下の（１）〜（５）によって構成される。
（１）少なくとも樹脂製多孔質シート層と不透明かつ有色の層とを貼り合わせてなり、水または有機溶剤を含む透明インキで樹脂製多孔質シート層面に筆記することにより、多孔質シートに透明インキを含浸させて多孔質シートの光透過率を上げることで、筆記した描線の部分を通して下地の不透明かつ有色の層の色を視認可能とした筆記板において、該樹脂製多孔質シート層が平均流路径ｒ１の面と、平均流路径ｒ２の面からなり、流路径の関係がｒ１＞ｒ２であり、平均流路径ｒ２の面を不透明かつ有色の層に向けて貼り合わせてなることを特徴とする筆記板。
（２）樹脂製多孔質シート層が、平均流路径ｒ１と平均流路径ｒ２の２枚の樹脂製多孔質シートからなる（１）に記載の筆記板。
（３）樹脂製多孔質シート層が、シートの厚み方向の平均流路径がｒ１からｒ２へと連続的に変化する１枚の樹脂製多孔質シートである（１）に記載の筆記板。
（４）樹脂製多孔質シート層の材質の屈折率が１．２〜１．８である（１）〜（３）に記載の筆記板。
（５）樹脂製多孔質シート層の気孔率が４０％以上である（１）〜（４）に記載の筆記板。
【発明の効果】
【０００６】
本発明は、前記のように構成されており、水または有機溶剤を含む透明インキで樹脂製多孔質シート層に筆記することで、筆記部分の光透過率が上がり、下地の色が浮き出て、鮮明な文字、描画として視認することができる。
また、表面の平均流路径が有色層と接触している裏面の平均流路径よりも大きいので、裏面側の毛管力が強くなり、溶剤を浸透させる力がさらに発現し、結果として有色層の溶剤濡れが向上して、文字、描画を鮮明に視認することができる。
さらには、透明インキに種々の有機溶剤を用いることにより、乾燥速度のコントロールをすることができ、筆記板上の文字、描画の表示時間を調節できる。
また、水または有機溶剤を含む透明インキで樹脂製多孔質シート層に筆記するので、毛筆文字も書けるとともに筆記カスも出ない。
【発明を実施するための最良の形態】
【０００７】
以下に、本発明を実施するための最良の実施形態を図面により詳しく説明するが、本発
明の形態はこれに限定されるものではない。
図１は、本発明第一実施例の筆記板の断面図であり、保護層（Ａ層）、平均流路径ｒ１の樹脂製多孔質シート層（Ｂ１層）、平均流路径ｒ２の樹脂製多孔質シート層（Ｂ２層）、不透明かつ有色の層（Ｃ層）の４つの層から構成され、樹脂製多孔質シート層（Ｂ１層）の平均流路径ｒ１と樹脂製多孔質シート層（Ｂ２層）２の平均流路径ｒ２の流路径の関係は、ｒ１＞ｒ２である。
【０００８】
図２は、本発明の他の実施例の筆記板の断面図であり、保護層（Ａ層）、保護層に接する面の平均流路径ｒ１から有色層に接する面の平均流路径ｒ２へと連続的に平均流路径が変化する１枚の樹脂製多孔質シート層（Ｂ層）、不透明かつ有色の層（Ｃ層）の３つの層から構成され、樹脂製多孔質シート層（Ｂ層）の平均流路径ｒ１と平均流路径ｒ２の流路径の関係は、ｒ１＞ｒ２となっている。
【０００９】
本発明では、種々の樹脂製多孔質シートを用いることができる。樹脂製多孔質シートは、シートの中に空気が内包されていれば材質は特に限定されるものではないが、非着色である白色材料が好ましい。具体的には、ポリエチレン、ポリプロピレン、ポリエチレンテレフタレート、ポリカーボネート、エポキシ樹脂、ポリアセタール、酢酸セルロース、硝酸セルロース、セルロース、ポリウレタン、ナイロン、フッ素ポリマー、ポリフッ化ビニリデン、フッ素ポリマー親水化処理品等があげられ、２種類以上混合したものも使用できるが、シートを構成する材料単体または複合体の屈折率は、１．２〜１．８が好ましい。屈折率が１．２未満であると、シートの隠蔽性が乏しく、溶剤含浸前の筆記板の有色層を十分に隠蔽することができず、好ましくない。また、１．８より大きくなると、溶剤を浸透させても十分にシートの光透過性が発現せず、結果として文字、描画が十分に認識できず、好ましくない。
樹脂製多孔質シートの一枚のシートの厚みは、１μｍ〜５ｍｍが特に好ましい。１μｍ以下であると透過性が発現し、溶剤含浸前の有色層の隠蔽性が不十分になり、また５ｍｍ以上であると溶剤の浸透が不十分となり、文字が不鮮明となり、好ましくない。
樹脂製多孔質シートの気孔率は、４０％であることが望ましい。４０％未満であると、溶剤を含浸しても光透過率の向上が不十分で、結果として文字、描画が十分に認識できず、好ましくない。
樹脂製多孔質シートの平均流路径のサイズとしては、０．０５〜１００μｍが好ましい。０．０５μｍ以下になると、温度変化等で目詰まりを起こし、また、１００μｍ以上になると、溶剤含浸前の有色層の隠蔽性が悪くなり、好ましくない。
【００１０】
有色層は、色を認識できるように着色されていれば、特に限定されるものではない。材質は、木、プラスチック、無機物等を用いることができ、着色は黒、緑、青などがあげられる。薄いプラスチックシートを用いて、屈曲性を持たせることもできる。
【００１１】
本発明は、必要に応じて樹脂製多孔質シート層に保護層を設けることができる。この保護層は、筆記板表面の傷や汚れを防止するためのものである。更に、この保護層は透明インキを透過出来るように多孔質のシートであることが必要であり、その平均流路径をｒ３とするとｒ３＞ｒ１であることが望ましい。
【００１２】
また、本発明の筆記板は、有色層の裏面に粘着層や磁石シート層を設けることができる。これによって、筆記板を壁面や好みの箇所に貼り付けて使用することができる。
【００１３】
さらに本発明は、この筆記板の付属品として、水または有機溶剤を含む透明インキを収納した筆記具、あるいは毛筆をセットにして用いることができる。
【００１４】
また、本発明による筆記板は、立て看板、毛筆練習シート、掲示板、メモ用シート等種々の応用展開が考えられ、その展開用途は特に限定されない。
【実施例】
【００１５】
次に、本発明を具体的な実施例に基づき更に詳細に説明するが、本発明は下記実施例に限定されるものではない。
【００１６】
（実施例１）
Ａ層  ：ポリカーボネイト多孔質シート（Ｗｈａｔｍａｎ社製）
（厚み：１０μｍ、平均流路径：３μｍ）      
Ｂ１層：フッ素ポリマー親水化処理膜多孔質シート（日本ミリポア社製）
（厚み：３μｍ、平均流路径：２μｍ、気孔率：８０％、屈折率：１．４〜１．６）
Ｂ２層：フッ素ポリマー親水化処理膜多孔質シート（日本ミリポア社製）
（厚み：１μｍ、平均流路径：１μｍ、気孔率：８０％、屈折率：１．４〜１．６）
Ｃ層  ：不透明黒色アクリル板（アクリサンデー社製）
（厚み：２ｍｍ）
（実施例２）
Ａ層  ：ポリカーボネイト多孔質シート（Ｗｈａｔｍａｎ社製）
（厚み：１０μｍ、平均流路径：３μｍ）      
Ｂ層  ：フッ素ポリマー親水化処理膜多孔質シート（日本ミリポア社製）
（厚み：１μｍ、平均流路径：１μｍ、気孔率：８０％、屈折率：１．４〜１．６）
Ｃ層  ：不透明黒色アクリル板（アクリサンデー社製）
（厚み：２ｍｍ）
（実施例３）
Ａ層  ：ポリカーボネイト多孔質シート（Ｗｈａｔｍａｎ社製）
（厚み：１０μｍ、平均流路径：３μｍ）      
Ｂ層  ：ＰＥＴパウダー２５μｍ品（セイシン企業社製）
（厚み：５０μｍ、気孔率：５５％、屈折率：１．４〜１．６）
Ｃ層  ：不透明黒色アクリル板（アクリサンデー社製）
（厚み：２ｍｍ）
（実施例４）
Ａ層  ：ポリカーボネイト多孔質シート（Ｗｈａｔｍａｎ社製）
（厚み：１０μｍ、平均流路径：３μｍ）
Ｂ層  ：ポリオレフイン＋無機フイラー複合シート（日本無機社製）
（厚み：４０μｍ、平均流路径：０．２μｍ、気孔率：８０％、屈折率：１．４〜１．６）
Ｃ層  ：不透明黒色アクリル板（アクリサンデー社製）
（厚み：２ｍｍ）
（実施例５）
Ａ層  ：ポリカーボネイト多孔質シート（Ｗｈａｔｍａｎ社製）
（厚み：１０μｍ、平均流路径：３μｍ）      
Ｂ層  ：エポキシ樹脂１０ｇとイソホロンジアミン１ｇとリモネン３ｇと０．１〜２μｍの粒径分布を有する塩化ナトリウム２ｇとをよく混ぜ合わせ、５０μｍの厚みになるようにフッ素コート板にコーティングした。これを硬化と粗大粒子の沈降を発現させるために２週間静置した後、フッ素コート板からはがして、エタノールでリモネンを、また水で塩化ナトリウムを洗い流した後、厚み３０μｍ、片面の流路径が０．１μｍ、もう片面の流路径が２μｍの連続的に流路径が変化する多孔質シートを得た。
Ｃ層  ：不透明黒色アクリル板（アクリサンデー社製）
（厚み：２ｍｍ）
【００１７】
（比較例１）市販の黒板に市販のチョークにて筆記
（比較例２）市販のホーロー製ホワイトボードに市販のホワイトボード用マーカーにて筆記
（比較例３）市販の磁気ボードに付属の磁気ペンにて筆記
【００１８】
（試験例）
実施例にもとづいて作成した筆記板に、インキとしてプロピレングリコールモノメチルエーテル約４ｇを充填した中綿式サインペン（三菱鉛筆製：Ａ−５０Ｅ）にて筆記して、描線濃度、自然乾燥により描線が消去された時のカスの量を確認した。
比較例については、描線濃度、各筆記板に付属のイレーザーにて描線を消去した時のカスの量を確認した。
また、各筆記板を同じ大きさにした時の重量を比較し、結果を下記表１に示した。
【００１９】
カスの量の評価基準：
○：まったく出ない。
△：少し出る。                            
×：多い。
【００２０】
描線濃度の評価基準：
○：濃い。
△：やや薄い。                            
×：著しく薄い。
【００２１】
３０ｃｍ×４５ｃｍ換算にした時の重量：
○：２００ｇ以下。
△：２００ｇ以上５００ｇ未満。                            
×：５００ｇ以上。
【００２２】
【表１】
2006272831.tif 000003
【００２３】
実施例１〜５、及び比較例１〜３の調査結果より、本発明の実施例１〜５は、市販の筆記板１〜３に較べて、カスも全く出ず、描線濃度も濃く、しかも重量も軽いことが判明した。
【図面の簡単な説明】
【００２４】
【図１】本発明の筆記板第１実施例の断面図である。
【図２】本発明の筆記板の他の実施例の断面図である。
【符号の説明】
【００２５】
Ａ  ：保護層
Ｂ  ：樹脂製多孔質シート層
Ｂ１：樹脂製多孔質シート層
Ｂ２：樹脂製多孔質シート層
Ｃ  ：有色層
【図１】
2006272831.tif 000004
【図２】
2006272831.tif 000005